상기 에서 제조 한 액정 배향 제 를 두께 1 ㎜ 의 유리 기판 의 한 면 에 설치 된 ITO 막 을 포함 하 는 투명 도전 막 위 에 스피너 를 사용 하 여 회전수 2 , 000 rpm , 회전 시간 20 초 의 조건 하 에 도포 하 고 , 200 ℃ 에서 1 시간 동안 가열 하 여 용매 를 제거 함 으로써 , 막 두께 0 . 08 ㎛ 의 피막 을 형성 하 였 다 . 이 피막 에 레이온 제 의 천 을 권 취한 롤 을 갖 는 러 빙 머신 에 의해 , 롤 의 회전수 400 rpm , 스테이지 의 이동 속도 3 ㎝/ 초 , 모족 압입 길 이 0 . 4 ㎜ 의 조건 하 에 러 빙 처리 를 행하 고 , 도막 에 액정 배향 능 을 부여 하 여 액정 배향 막 으로 하 였 다 . 이 액정 배향 막 을 갖 는 기판 을 초 순수 중 에서 1 분 간 초음파 세정 한 후 , 100 ℃ 의 크린 오븐 중 에서 10 분 간 건조 하 였 다 . 동일 한 조작 을 반복 함 으로써 , 액정 배향 막 을 갖 는 기판 을 2 매 ( 한 쌍 ) 제조 하 였 다 .